(57)【要約】      （修正有）【課題】非接触型の情報保存媒体を搭載したカードからの不正読み取り（スキミング）を防止でき、画像が鮮明な写真表装のスキミング防止カードを提供する。【解決手段】写真乳剤を塗布したプラスチック薄膜を支持体上に積層する印画素材と、電磁波の通過を阻止する金属系素材３を有し且つ少なくとも片面に軟質シート５を配置した電磁波シールド材２とを用い、印画素材に画像を焼付けて現像処理した後に、該印画素材から支持体を剥離して薄膜状の写真フィルムを形成し、該写真フィルムを電磁波シールド材２の少なくとも片面に貼り付ける。【選択図】図１
2008147216.tif 000002
【特許請求の範囲】
【請求項１】
写真乳剤を塗布したプラスチック薄膜を支持体上に積層する印画素材と、電磁波の通過を阻止する金属系素材を有し且つ少なくとも片面に軟質シートを配置した電磁波シールド材とを用い、印画素材に画像を焼付けて現像処理した後に、該印画素材から支持体を剥離して薄膜状の写真フィルムを形成し、該写真フィルムを電磁波シールド材の少なくとも片面に貼り付ける写真表装のスキミング防止カード。
【請求項２】
現像処理した印画素材は、その表面に透明または半透明のカバーフィルムを熱圧着するとともに、支持体を剥離してカバーフィルム被覆の写真フィルムを形成する請求項１記載のスキミング防止カード。
【請求項３】
薄膜状の写真フィルムを電磁波シールド材の表面に貼り付ける際に、該シールド材と写真フィルムとの間に薄膜状の熱融着シートを介在させてから全体を熱圧着する請求項１記載のスキミング防止カード。
【請求項４】
電磁波シールド材は厚さが１００μｍ以下および薄膜状の写真フィルムは厚さが４０μｍ以下であって、防止カードの全体厚が２２０μｍ以下である請求項１記載のスキミング防止カード。
【請求項５】
印画素材では、プラスチック薄膜として高密度ポリエチレンさらに酸化チタンを含有する低密度ポリエチレンを支持体上に溶融塗布し、表面をコロナ放電処理した後に写真乳剤を塗布している請求項１記載のスキミング防止カード。
【請求項６】
電磁波シールド材において、金属系素材の片面または両面に配置した軟質シートは、ポリプロピレンを主成分とする合成紙である請求項１記載のスキミング防止カード。
【発明の詳細な説明】
【技術分野】
【０００１】
本発明は、画像が鮮明な写真表装のスキミング防止カードに関し、特に非接触型の情報保存媒体を搭載したＩＣカードからの不正読み取り（スキミング）を防止できる写真表装のスキミング防止カードに関する。
【背景技術】
【０００２】
近年、商品購入の際に現金を使用することが少なくなり、その代わりにキャッシュカード、クレジットカードやデビットカードなどを提示することが多い。これらのカード類には、例えば、個人情報を記憶する情報保存媒体として磁気ストライプを設け、この磁気ストライプにおいて必要な情報を保存する。これらのカード類が盗難されると、保存した情報を磁気読み取り機でコピーするという手口でカードをスキミングされ、一時はこのスキミングによる犯罪が話題になっていた。従来のカード類は、ＩＣカードであっても多くは非接触型であるので、磁気読み取り機でコピーされない限り情報が漏出することがなく、盗難届を速やかに提出すると被害を最小限度に抑えることができる。
【０００３】
一方、更に進歩した非接触型のＩＣカードは、従来のカード類のように読み取り装置内に挿入する必要がなく、財布やカードケースに入れたままで読み取り装置と通信できるため利便性が非常に高い反面、非接触で通信できるために、スキミングによる不正行為を受ける蓋然性が相対的に高くなる。例えば、カード犯罪者自身が読み取り機を所持していると、電車の中、人込み、商業施設の出入口などのような日常生活の場所において、犯罪者と接触することなく、ＩＣカードを簡単にスキミングされてしまう危険性がある。この際に、非接触型のＩＣカード所持者は、スキミングされたこと自体を認識できないので、スキミングされた場所や日時も判らず、カード被害額が膨大になるおそれがある。このような事態を未然に防止するために、非接触型のＩＣカードについて効果的なスキミング防止措置を採ることが望ましい。
【０００４】
スキミング防止措置について、特開昭６３−９２４９８号は、表裏面を硫化銅で表面加工した内装材を用い、特開平９−２６９９８５号は、アルミニウムや銅などの金属箔によって構成するシート構造を有し、さらに金属板材を介在させるシート構造も存在する。また、登録実用新案第３１１８６２３号は、ポリプロピレンを主成分とする合成紙（商標名：ユポ）からなるカバー層を電磁波シールド材と一体的に接着するか、または２枚のカバー層の間に電磁波シールド材を挟着した構造を有する。登録実用新案第３１２１１１３号では、電磁波シールド材の片面または両面に、印刷可能な表面を有する印刷シートと重ね合せて一体化している。
【特許文献１】特開昭６３−９２４９８号公報
【特許文献２】特開平９−２６９９８５号公報
【特許文献３】登録実用新案第３１１８６２３号公報
【特許文献４】登録実用新案第３１２１１１３号公報
【発明の開示】
【発明が解決しようとする課題】
【０００５】
特開昭６３−９２４９８号および特開平９−２６９９８５号のように、電磁波シールド材について金属で表面加工するか、または剥がれやすい金属箔で構成したり硬い金属板を内蔵するシート構造では、得たシートを殆ど曲げたり撓ませたりすることができず、使用勝手が相当に悪いという欠点がある。また、電磁波シールド材の表面層に布地を使用すると、表面加工が困難になるうえに、その表面に鮮明な印刷を施すことができず、カードの装飾性を欠くことになる。
【０００６】
登録実用新案第３１１８６２３号のように、ポリプロピレンを主成分とする合成紙の間に電磁波シールド材を挟着すると、該合成紙として印刷用途に適した専用グレード品を選ぶ必要があってかなりのコストアップにつながり、しかも印刷の鮮明度の点では未だ十分とは言えない。登録実用新案第３１２１１１３号のように、印刷シートを電磁波シールド材と貼り合わせると、該印刷シートをインクジェットプリンタや昇華型プリンタで印刷可能であっても、簡易プリンタによる印刷は写真に比べて不鮮明である。また、この種のカード類では、使用を続けるうちにカード表面の印刷が磨耗し、印刷像が不鮮明になるという問題も存在する。
【０００７】
本発明は、従来のスキミング防止カードに関する前記の問題点を改善するために提案されたものであり、画像が鮮明で耐久性も良好な写真表装のスキミング防止カードを提供することを目的としている。本発明の他の目的は、使用の継続で画像が磨耗することが少ない写真表装のスキミング防止カードを提供することである。
【課題を解決するための手段】
【０００８】
本発明に係る写真表装のスキミング防止カードでは、写真乳剤を塗布したプラスチック薄膜を支持体上に積層する印画素材と、電磁波の通過を阻止する金属系素材を有し且つ少なくとも片面に軟質シートを配置した電磁波シールド材とを用いる。本発明のスキミング防止カードを製造するには、印画素材に画像を焼付けて現像処理した後に、該印画素材から支持体を剥離して薄膜状の写真フィルムを形成し、該写真フィルムを電磁波シールド材の少なくとも片面に貼り付ける。
【０００９】
本発明のスキミング防止カードの製造において、現像処理した印画素材は、その表面に透明または半透明のカバーフィルムを熱圧着するとともに、支持体を剥離してカバーフィルム被覆の写真フィルムを形成すると好ましい。また、薄膜状の写真フィルムを電磁波シールド材の表面に貼り付ける際に、該シールド材と写真フィルムとの間に薄膜状の熱融着シートを介在させてから全体を熱圧着すると好ましい。
【００１０】
望ましくは、本発明のスキミング防止カードでは、電磁波シールド材は厚さが１００μｍ以下および薄膜状の写真フィルムは厚さが４０μｍ以下であって、全体厚が２２０μｍ以下である。例えば、印画素材では、プラスチック薄膜として高密度ポリエチレンさらに酸化チタンを含有する低密度ポリエチレンを支持体上に溶融塗布し、表面をコロナ放電処理した後に写真乳剤を塗布する。また、電磁波シールド材において、金属系素材の片面または両面に配置した軟質シートは、ポリプロピレンを主成分とする合成紙である。
【００１１】
本発明を図面に基づいて説明すると、図１には、一般的な写真表装のスキミング防止カード１の断面を示す。スキミング防止カード１において、シート状の電磁波シールド材２は、電磁波の通過を阻止する金属系素材３の両面または片面に、該素材を保護且つ支持する軟質シート５を全面配置し、該軟質シート上にさらに写真フィルム７を貼り付ける。
【００１２】
金属系素材３は、電磁波を反射、吸収または干渉してその通過を阻止する性質の銅、アルミニウム、銀のような金属または炭素、ケイ素などからなり、これらをシート状に成形したり、他のシート材に対して被覆、積層または塗布などによってシート状に成形すればよい。例えば、金属系素材３として、周波数約１４ＭＨｚにおいて磁界強度減衰率−９.５４ｄＢ以下である厚さ２５〜５０μｍの金、銀、銅またはアルミニウムの金属薄板を用いると好ましい。アルミニウムと炭素とを主成分とする薄いシート状の金属系素材３は、アルミニウムが電磁波の反射材として有効であるから、電磁波の吸収材料として安価な炭素と組み合わせることができる。また、金属系素材３は、ポリエステル（ＰＥＴ）やポリアミドなどのプラスチックフィルムの片面に、銅箔のメッシュ膜を積層した構造であり、このメッシュ膜はフォトエッチング、スクリーン印刷、真空蒸着または電気メッキなどによって形成すればよい。このメッシュ膜には、さらに金属被膜や絶縁体被膜をスパッタリングなどで積層・保護し、電磁波シールド性をより確実に維持させてもよい。
【００１３】
電磁波シールド材１について、金属系素材３が、他のシート材であるプラスチックフィルム（図示しない）に積層した薄い金属膜や蒸着層であるならば、金属系素材３の露出面だけに軟質シート５を全面配置した構造にすることも可能である。この場合には、該軟質シートが存在しないフィルム面はそのままかまたは印刷を施してもよく、あるいは適宜の表装処理に加えてもよい。
【００１４】
金属系素材３の全面に配置する軟質シート５，５は、耐水性や耐屈曲性を有する合成紙やプラスチックフィルムであると好ましく、例えば、耐水性を有するポリプロピレンを主成分とする合成紙（商標名：ユポ）を用いる。このユポ紙は、一般に表面が滑らかで油や薬品に強いので、金属系素材３の表裏面の保護に適している。軟質シート５，５は、通常、裏面に塗布されたのり引き加工面を介して金属系素材３に接着され、または特殊熱プレス、、超音波溶接、高周波溶接などによって溶着されてシート状に一体化してもよい。
【００１５】
電磁波シールド材２は、その表面に写真フィルム７を貼り付ける前に、薄膜状の熱融着シート８を枚葉的または図２に示すように連続的に、その片側または両側に写真フィルム７を予備接着で貼り付けておくと好ましい。図２において、感熱性樹脂である熱融着シート８は、熱間ラミネータ１０によって加熱され、該ラミネータのロール１２，１２の周面と融着しない程度の温度まで加熱され、加熱軟化によって電磁波シールド材２と予備接着される。
【００１６】
一方、写真フィルム７は、図３に示すような印画素材１４から製造すればよく、該印画素材は写真乳剤１６を塗布したプラスチック薄膜１８を支持体２０上に積層する。印画素材１４において、支持体２０は、パルプやポリオレフィン類を繊維状にした天然または合成紙であり、所望に応じてサイズ剤、紙力剤、定着剤などを添加し、コート紙やプラスチックフィルムでもよい。プラスチック薄膜１８は、ポリエチレン、ポリプロピレンなどの熱可塑性プラスチックであり、好ましくは低密度ポリエチレン、高密度ポリエチレンまたはその混合物であり、所望に応じて顔料、蛍光増白剤、酸化防止剤などを添加する。写真乳剤１６には、ハロゲン化銀の微細結晶をゼラチンなどに分散した公知のものを使用すればよい。
【００１７】
印画素材１４では、例えば、プラスチック薄膜１８として高密度ポリエチレンさらに酸化チタンを含有する低密度ポリエチレンを支持体上に溶融塗布すると好ましい。高密度ポリエチレンは、低密度ポリエチレンに比べて溶融粘度が高いので、押出成形すると支持体２０との剥離強度を高くすることができる。低密度ポリエチレンは、高密度ポリエチレンに比べて液体透過率が高く、さらに表面をコロナ放電処理すると、その上に塗布する写真乳剤１６との密着性がより良好になる。
【００１８】
プラスチック薄膜１８は、押出成形、塗布またはスプレーなどによって支持体２０上に積層され、該支持体との剥離強度を１５〜１５０ｇ重に定めることが望ましい。この剥離強度が１５〜１５０ｇ重であると、押出成形における製造工程が簡略できるうえに、プラスチック薄膜１８の厚みを薄くでき、平滑性などの品質も良化する。例えば、プラスチック薄膜１８を支持体２０上に押出成形するには、所望の剥離強度を得るために押出温度を２８０〜３０５℃に定め、その温度が高い場合には、押出成形直後のプラスチック薄膜１８に不活性ガスまたは冷却空気を吹き付けて冷却してもよい。
【００１９】
印画素材１４は、１枚ずつ写真乳剤１６に画像を焼付けて現像処理しても、図４に示すような画像２２が連続状に現像された長寸状でもよい。印画素材１４は、現像処理した後に、図３に一点鎖線で示すように支持体２０を個別に剥離するか、または図５のように支持体２０を連続的に剥離して、長寸である薄膜状の写真フィルム７を形成する。写真フィルム７は、個別に切断して電磁波シールド材２に貼り付けても、図６において電磁波シールド材２の片面または両面に連続的に貼り付けてから、枚葉に型抜きしてもよい。
【００２０】
現像処理した印画素材１４は、所望に応じて、その表面に透明または半透明のカバーフィルム２４を熱圧着し、この熱圧着の前または後に支持体２０を剥離すればよい。カバーフィルム２４は、熱圧着が可能な熱可塑性プラスチックであることが望ましい。印画素材１４は、通常、図５に示すように、熱間ラミネータ２５のロール２６，２６を通してカバーフィルム２４を連続的熱圧着すればよく、さらに周面加工の異なる上方ロール２６または他の冷却ロールやエンボスロールを通し、フィルム表面をマット状や網目状などにすることも可能である。
【００２１】
スキミング防止カード１において、電磁波シールド材２は厚さが１００μｍ以下および薄膜状の写真フィルム７は厚さが４０μｍ以下であり、さらにカバーフィルム２４は３０〜４０μｍであることが望ましい。電磁波シールド材２では、金属系素材３を厚さ１０〜３０μｍおよびユポ紙などの軟質シート５を厚さ２０〜４０μｍに定め、シールド材２にある程度の湾曲性と剛性を付与する。写真フィルム７は、厚さが１５〜４０μｍであり、厚さ１５μｍ未満ではフィルム切れや伸びなどを起こすおそれがある。カバーフィルム２４は、厚さが３０〜４０μｍであり、厚さ３０μｍ未満では熱圧着作業に支障が発生することがある。さらに、スキミング防止カード１の全体厚は２２０μｍ以下であり、厚さが２２０μｍを超えると財布やポケットに入れた際に存在感が気になることがある。
【発明の効果】
【００２２】
本発明に係るスキミング防止カードは、非接触型のＩＣカードと重ね合わせた状態で財布、ポケットやパスポート入れに入れて使用することにより、非接触型のＩＣカードに対する外部からの通信用電磁波が遮断され、不正な非接触通信によるスキミングを効果的に防ぐことができる。非接触型のＩＣカードは、通常、長方形のシート状であり、ＩＣチップに蓄積された情報が非接触処理装置によって読取りおよび書込み処理されものであり、プリペイドカード、クレジットカード、キャッシュカード、パスポート、定期券、社員証、学生証、各種会員カードなどに利用されているから、本発明のような美麗で耐久性の良好なスキミング防止カードの用途は非常に広い。
【００２３】
本発明に係るスキミング防止カードは、薄膜状の写真フィルムを電磁波シールド材の片面または両面に貼り付け、該写真フィルムにおける画像は簡易プリンタによる印刷などに比べて遙かに鮮明であり、得たカードの商品価値は非常に高い。この写真フィルムは、通常のグラビア印刷などに比べて画像枚数が少なくてもよいため、簡易印刷による少量枚数の単調な装飾や広告の表示とは全く異なり、１０枚単位や１００枚単位のカード枚数でも美麗なカード製作が可能である。本発明のスキミング防止カードは、企業宣伝用やお土産用の写真カードだけでなく、各種グループの記念写真や個人の肖像写真を入れたカードとしても利用が可能である。
【００２４】
本発明に係るスキミング防止カードでは、電磁波の通過を阻止する金属系素材を軟質シートで支持するうえに比較的厚みが薄いことにより、適度の湾曲性と剛性が付与されて折り曲げても復元力を有し、財布やポケットに入れても嵩張らずしかも折り曲がってしまうことが少ない。本発明のスキミング防止カードにおいて、写真フィルムの表面をカバーフィルムで被覆すると、財布やポケットに繁雑に入れることで表面が擦られても写真フィルムの画像は鮮明さを維持するので、長期間の使用に耐えることができる。
【実施例１】
【００２５】
次に、本発明を実施例に基づいて説明するが、本発明は実施例に限定されるものではない。図１に示すスキミング防止カード１を手作業で製作する場合、写真乳剤１６を塗布したプラスチック薄膜１８を支持体２０上に積層した長方形平面の印画素材１４（図３）を用いる。印画素材１４に画像を焼付けて現像処理した後に、同じく長方形平面のカバーフィルム２４を重ね合わせてから熱間ラミネータ（図示しない）に通して両者を一体化させる。印画素材１４にカバーフィルム２４を貼り付けた後に支持体２０を剥離し、薄膜状の写真フィルム７を得る。
【００２６】
一方、電磁波シールド材２として、金属系素材３であるアルミニウム薄板の両面に軟質シート５，５を全面配置して接着したものを使用し、該軟質シートは、ポリプロピレンを主成分とする合成紙（例えば、商標名：ユポ）である。また、熱融着シート８は、離型紙（図示しない）の上に積層された態様である。電磁波シールド材２および熱融着シート８は、いずれもカード状に裁断されている。電磁波シールド材２の両面に、離型紙を外側にして２枚の熱融着シート８を上下に配置し、熱間ラミネータ（図示しない）に通して全体を一体化させる。電磁波シールド材２の両面に熱融着シート８を貼り付けた後に、離型紙を２枚とも剥離する。
【００２７】
次に、熱融着シート８，８を両面に貼り付けた電磁波シールド材２の両側に、カバーフィルム面を外側に向けた２枚の写真フィルム７，７を上下に配置し、加熱プレス（図示しない）によって全体を一体化させる。上下配置の写真フィルム７，７では、通常、画像の図柄が異なっている。積層したカード素材について、コーナー部を面取りしたカード状に四辺を裁断するとスキミング防止カード１を得る。このスキミング防止カード１の厚さは２２０μｍであった。
【００２８】
このスキミング防止カード１は、１０枚単位で製作することができ、各種グループの記念写真や個人の肖像写真を入れたカードとして利用可能である。スキミング防止カード１は、非接触型のＩＣカードと重ね合わせた状態で財布やポケットに入れると、非接触型のＩＣカードに対する外部からの通信用電磁波が遮断され、不正な非接触通信によるスキミングを防止できる。
【実施例２】
【００２９】
スキミング防止カード１を量産する場合、写真乳剤１６を塗布したプラスチック薄膜１８を支持体２０上に積層した印画素材１４は、図４に例示するような幅１０２ｍｍ、長さ６０ｍのロール状の長寸体であり、写真焼付け専用のプリンタで焼付け・現像処理すると、縦６０ｍｍ、横９０ｍｍの画像２２が連続的に形成される。
【００３０】
ロール状の印画素材１４は、図５に示すように、支持体２０を連続的に剥離して薄膜状の写真フィルム７を形成すると直ちに、カバーフィルム２４を連続的に重ね合わせて熱間ラミネータ２５に通す。印画素材１４は、熱間ラミネータ２５のロール２６，２６を通過するとカバーフィルム２４が熱圧着され、両者は長寸のシート状に一体化して積層体７ａとなる。
【００３１】
一方、電磁波シールド材２も長寸のシート状であり、その素材は実施例１と同様である。図２に示すように、長寸の電磁波シールド材２をロールから引き出し、その両側に薄膜状の熱融着シート８，８を送り込んで、ラミネータ１０のロール１２，１２間を通過させる。この加熱・加圧により、熱融着シート８，８は、熱ラミネータ１０で加熱されて軟化して電磁波シールド材２と予備接着してシールド材２ａとなるが、加熱溶融しないのでロール１２，１２の周面とは融着しない。
【００３２】
次に、図６において、熱融着シート８，８を両面に貼り付けた長寸の電磁波シールド材２ａはロールから引き出され、その両側に薄膜状の写真フィルム７，７を送り込んで、ラミネータ２８のロール３０，３０間を通過させる。この加熱・加圧により、熱融着シート８，８が加熱溶融され、写真フィルム７，７を電磁波シールド材２の両側に接着する。シート状のスキミング防止素材から画像２２ごとに型抜きすると、スキミング防止カード１を得る。スキミング防止カード１の厚さは２００μｍであった。
【００３３】
このスキミング防止カード１は、１００枚単位で量産することができ、企業宣伝用カード、お土産用の写真カード、映画スターや野球選手のブロマイドカードなどとして利用可能である。スキミング防止カード１は、非接触型のＩＣカードと重ね合わせた状態で財布やポケットに入れると、非接触型のＩＣカードに対する外部からの通信用電磁波が遮断され、不正な非接触通信によるスキミングを防止できる。
【実施例３】
【００３４】
印画素材は実施例１と同様に製作する。一方、図７に示すように、電磁波シールド材３１について、フォトエッチングによって厚さ４０μｍのポリエステルフィルム３２の表面に銅箔のエッチングメッシュ膜３４を形成する。金属系素材である銅箔のメッシュ膜３４は、フィルム３２の片面に１０μｍ厚にエッチングされている。銅箔のエッチングメッシュ膜３４の表面に、厚さ３０μｍのポリプロピレンを主成分とする合成紙３６（例えば、商標名：ユポ）を接着する。
【００３５】
電磁波シールド材３１の合成紙側に、離型紙を外側にして熱融着シート３８を上方に配置し、熱間ラミネータ（図示しない）に通して全体を一体化させる。熱融着シート３８を電磁波シールド材３１に貼り付けた後に、該シートから離型紙を剥離する。
【００３６】
電磁波シールド材３１において、熱融着シート３８の上側に、カバーフィルム面を外側に向けた写真フィルム４０を配置し、加熱プレス（図示しない）によって全体を一体化させる。積層したカード素材について、コーナー部を面取りしたカード状に四辺を裁断すると、スキミング防止カード４２を得る。このスキミング防止カード４２の厚さは１５０μｍであった。
【００３７】
図７に示すスキミング防止カード４２は、その表面が写真フィルム４０で表装され、且つポリエステルフィルム３２の裏面には適宜の印刷を施す。カード４２は、片面だけが写真表装であるので、実施例１で得たカード１に比べて薄くすることが可能である。
【実施例４】
【００３８】
印画素材および電磁波シールド材は、実施例１と同様に、図８に示すスキミング防止カード４４を製作する。長方形平面の印画素材において、画像を逆向けに焼付けて現像処理し、該印画素材から支持体を剥離すると、逆向けの画像を有する薄膜状の写真フィルム４６，４６を得る。
【００３９】
電磁波シールド材４７の両面に、離型紙を外側にして２枚の熱融着シート４８を上下に配置し、熱間ラミネータ（図示しない）に通して全体を一体化させる。電磁波シールド材４７の両面に熱融着シート４８を貼り付けた後に、離型紙を２枚とも剥離する。
【００４０】
ついで、電磁波シールド材４７の両側に、裏向きにして画像を内側に向けた２枚の写真フィルム４６，４６を上下に配置し、加熱プレス（図示しない）によって全体を一体化させる。積層したカード素材について、コーナー部を面取りしたカード状に四辺を裁断すると、スキミング防止カード４４を得る。このスキミング防止カード４４の厚さは１４０μｍであった。
【００４１】
図８に示すスキミング防止カード４４は、写真フィルム４６自体がカバーフィルムを兼ねている。カード４４では、２枚のカバーフィルムが不要であるので、実施例１で得たカード１に比べて薄くすることが可能である。
【実施例５】
【００４２】
図９について、印画素材におけるプラスチック薄膜を形成するために、支持体上に高密度ポリエチレン（密度０．９６）を樹脂厚さ２５μｍになるように押出成形する。その上側に、酸化チタンを１０重量％含有する低密度ポリエチレン（密度０．９２）を樹脂厚さ２５μｍになるように押出成形し、表面をコロナ放電処理した後に写真乳剤を塗布すると、マット面のプラスチック薄膜を得る。この印画素材には、さらにカバーフィルム４９が熱圧着される。
【００４３】
この印画素材は、支持体とプラスチック薄膜との剥離強度が１５〜１５０ｇ重であるので，焼付け・現像処理の間に支持体とプラスチック薄膜とが剥離することがなく、使用時に剥離することは容易である。このプラスチック薄膜から得た写真フィルム５０は、接着剤を介在させることなく、加熱・加圧だけで実施例１と同様に電磁波シールド材２に貼り付けることができる。このスキミング防止カード５２の厚さは１８０μｍであった。
【００４４】
図９に示すスキミング防止カード５２は、写真フィルム５０自体が熱融着シートを兼ねている。カード５２では、２枚の熱融着シートが不要であるので、実施例１で得たカード１に比べて薄くすることが可能である。
【図面の簡単な説明】
【００４５】
【図１】本発明に係るスキミング防止カードの一例を示す拡大断面図である。
【図２】電磁波シールド材に２枚の熱融着シートを接着する工程を示す概略断面図である。
【図３】本発明で用いる印画素材を示す拡大断面図である。
【図４】図３の印画素材を示す部分平面図である。
【図５】印画素材から支持体を剥離し、カバーフィルムを熱圧着する工程を示す概略断面図である。
【図６】電磁波シールド材に２枚の写真フィルムを接着する工程を示す概略断面図である。
【図７】本発明の変形例を示す拡大断面図である。
【図８】本発明の他の変形例を示す拡大断面図である。
【図９】本発明の別の変形例を示す拡大断面図である。
【符号の説明】
【００４６】
１    スキミング防止カード
２    電磁波シールド材
３    金属系素材
５    軟質シート
７    写真フィルム
８    熱融着シート
１４    印画素材
１６    写真乳剤
１８    プラスチック薄膜
２０    支持体
２２    画像
２４    カバーフィルム
【図１】
2008147216.tif 000003
【図２】
2008147216.tif 000004
【図３】
2008147216.tif 000005
【図４】
2008147216.tif 000006
【図５】
2008147216.tif 000007
【図６】
2008147216.tif 000008
【図７】
2008147216.tif 000009
【図８】
2008147216.tif 000010
【図９】
2008147216.tif 000011